(57)【要約】本発明は硫化亜鉛（ＺｎＳ）粉末の製造方法に関し、ａ）酸化亜鉛または酢酸亜鉛の亜鉛原料、及びｂ）チオアセトアミドまたはチオ尿素の硫黄原料を１８０乃至２３０℃の温度で水熱反応させる段階を含む高結晶性の単結晶硫化亜鉛微細粉末の製造方法及びこの製造方法で製造される硫化亜鉛を原料として用いる硫化亜鉛系蛍光体を提供する。
2004520260.tif 000002
【特許請求の範囲】
【請求項１】
高結晶性の単結晶硫化亜鉛微細粉末の製造方法において、
ａ）酸化亜鉛または酢酸亜鉛の亜鉛原料、及び
ｂ）チオアセトアミドまたはチオ尿素の硫黄原料
を１８０乃至２３０℃の温度で水熱反応させる段階を含む単結晶硫化亜鉛粉末の製造方法。
【請求項２】
前記水熱反応が硫酸、硝酸、酢酸からなる群より選択される第１添加剤を添加して実施される、請求項１に記載の単結晶硫化亜鉛粉末の製造方法。
【請求項３】
前記水熱反応が硫酸、硝酸、酢酸からなる群より選択される第１添加剤、及び塩化ナトリウムまたはヨウ化ナトリウムの第２添加剤を添加して実施される、請求項１に記載の単結晶硫化亜鉛粉末の製造方法。
【請求項４】
前記水熱反応は亜鉛原料と硫黄原料が１：１〜３の混合濃度比を有し、亜鉛原料が０．２８乃至３ｍｏｌ／ｌの濃度で投入され、硫黄原料の濃度が０．４２乃至４Ｍの濃度で投入されて実施される、請求項１に記載の単結晶硫化亜鉛粉末の製造方法。
【請求項５】
前記第１添加剤は硫酸が最大０．２ｍｏｌ／ｌの濃度で添加され、硝酸が最大０．４ｍｏｌ／ｌの濃度で添加され、酢酸が最大６．９２ｍｏｌ／ｌの濃度で添加される、請求項２に記載の単結晶硫化亜鉛粉末の製造方法。
【請求項６】
前記第２添加剤は塩化ナトリウムが最大０．６８ｍｏｌ／ｌの濃度で添加され、ヨウ化ナトリウムが最大０．２６ｍｏｌ／ｌで添加される、請求項３に記載の単結晶硫化亜鉛粉末の製造方法。
【請求項７】
前記水熱反応は３乃至６０時間実施される、請求項１に記載の単結晶硫化亜鉛粉末の製造方法。
【請求項８】
請求項１乃至３のいずれか一項の製造方法で製造される高結晶性の単結晶硫化亜鉛微細粉末を原料として用いて製造される蛍光体。
【請求項９】
ａ）請求項１乃至請求項３のいずれか一項の製造方法で製造される高結晶性の単結晶硫化亜鉛微細粉末を蒸留水に混合してスラリーを製造する段階と、
ｂ）前記硫化亜鉛スラリーに硫酸銅・５水和物及び塩化アルミニウム・６水和物を加えて混合する段階と、
ｃ）前記混合スラリーを乾燥して粉末を製造する段階と、
ｄ）前記粉末を焼成する段階
とを含む方法で製造される、請求項８に記載の蛍光体。
【発明の詳細な説明】
【０００１】
【発明の属する技術分野】
本発明は硫化亜鉛（ＺｎＳ）粉末の製造方法に関し、特に高結晶性の単結晶硫化亜鉛粉末の製造方法及びこの製造方法で製造される硫化亜鉛を原料として用いる硫化亜鉛系蛍光体に関する。
【０００２】
【従来の技術】
最近、セラミック粉末合成に関する研究と、その商業的応用に対する関心が非常に増加している。これは鉱物を粉砕して粉末を得る従来の方法ではセラミックの優れた特性が十分に得られないという従来方式の限界点を認識したためである。共沈法、ゾル−ゲル（Ｓｏｌ−Ｇｅｌ）法、水熱合成法など液状粉末形成法はこのような従来方式の短所を補完してセラミックスの新たな特性を開発し高付加価値のセラミック製品が得られるので、これに関する多くの研究が行われている。
【０００３】
特に、水熱合成法は液状粉末形成法が有する粒度及び形状制御特性だけでなく、固相反応より非常に低い温度の溶液状態で単結晶粒子を成長させて粒度及び形状を制御できるので、多くの研究が試みられて商業的に利用されている。
【０００４】
水熱合成法などの液状粉末形成法は小さい核から大きな粒子への成長が行われるビルド−アップ（ｂｕｉｌｄ−ｕｐ）方式で、微細な粒子は形成しやすいが、大きくて結晶性の高い粒子の形成は非常に難しい。多くの研究でこの問題点を克服するためにシード（ｓｅｅｄ）を使用して初期出発粒子の大きさを制御した後、結晶の成長だけをさせたり、水の臨界点以上の超臨界状態の高温高圧反応を適用したり、溶解度を高めるために高濃度の酸または塩基を使用したりしたが、商業的な応用は難しかった。
【０００５】
溶液タイプによる粉末形成工程は一般的に大きく二つの段階を経て行われるが、それは核生成と結晶成長である。粒子の大きさを調節するためには、この二つの段階が全てよく制御されなければならないが、核生成段階で核の数が多いほど粒子の大きさは小さくなり、結晶成長時に過飽和度が大きい場合や大きい粒子への成長が核生成よりエネルギー障壁が低い場合には二次核生成が起こって均一で結晶の大きい粒子が生成されのは難しい。全般的に粒子の大きさが大きくて均一であるためには反応溶液の過飽和度が適切に制御されなければならない。この過飽和度は主に溶質の濃度と溶液の溶解度で制御できるので、所望のセラミック粉末を合成するためには適切な溶媒、溶質濃度、温度及び溶解度を調節し、粒子の形状を調節するための添加剤の選択が非常に重要である。
【０００６】
一方、硫化亜鉛（ＺｎＳ）粉末は顔料、赤外線装備及び浄水装備などに適用される多機能性セラミック粉末で、特に蛍光体分野において多くの研究が行われており、ブラウン管テレビの蛍光物質として広く用いられている。
【０００７】
硫化亜鉛粉末を使用する多くの分野においては硫化亜鉛（ＺｎＳ）粉末の粒子の大きさ及び形状制御が非常に切実な問題であるが、その特性制御が難しい高温固相合成法の他には特別な製造方法がなく、共沈法、水熱合成法、エマルジョン法など各種溶液法では単結晶の硫化亜鉛粉末を合成した研究結果がないため硫化亜鉛粉末の活用に多くの難しさがある。
【０００８】
溶液タイプによる硫化亜鉛の粉末形成に関する従来の技術を見てみると、硝酸亜鉛（Ｚｉｎｃ ｎｉｔｒａｔｅ）、硝酸及びチオアセトアミド（Ｔｈｉｏａｃｅｔａｍｉｄｅ）の水溶液に硫化亜鉛（ＺｎＳ）シード（ｓｅｅｄ）粒子を沈殿させた後、６０℃に維持してエイジング（ａｇｅｉｎｇ）すれば、約０．５〜２μｍの硫化亜鉛球形粒子が得られると報告した例がある（Ｄｅｂｏｒａｈ Ｍｕｒｐｈｙ Ｗｉｌｈｅｌｍｙ， Ｅｇｏｎ Ｍａｔｉｊｅｖｉｃ， Ｐｒｅｐａｒａｔｉｏｎ ａｎｄ Ｐｒｏｐｅｒｔｉｅｓ ｏｆ Ｍｏｎｏｄｉｓｐｅｒｓｅｄ Ｓｐｈｅｒｉｃａｌ−ｃｏｌｌｏｉｄａｌ Ｐａｒｔｉｃｌｅｓ ｏｆ Ｚｉｎｃ Ｓｕｌｆｉｄｅ， Ｊ．Ｃｈｅｍ．Ｓｏｃ．， Ｆａｒａｄａｙ Ｔｒａｎｓ．１（８０）， ５６３−５７０（１９８４））。
【０００９】
また、多様な亜鉛塩（Ｚｎ ｓａｌｔ）とチオアセトアミドを原料として使用して多様な陰イオンの存在下で硫化亜鉛粒子が沈殿する様相を研究、報告した例がある。この時、反応温度を６０乃至７０℃に設定し、各々硝酸塩（ｎｉｔｒａｔｅ）、硫酸塩（ｓｕｌｆａｔｅ）、酢酸塩（ａｃｅｔａｔｅ）イオンの存在下で硫化亜鉛粒子を合成した場合、１次粒子の大きさは約１３ｎｍであり、２次粒子は多結晶質粒子であったことを明らかにしている（Ｍｕｆｉｔ Ａｋｉｎｃ， Ａｈｍｅｔ Ｃｅｌｉｋｋａｙａ， Ｓｙｎｔｈｅｓｉｓ ｏｆ Ｐｏｌｙｃｒｙｓｔａｌｌｉｎｅ ＺｎＳ Ｐａｒｔｉｃｌｅｓ， Ｃｅｒａｍｉｃ Ｔｒａｎｓ． １２， １３７−１４６， （１９９０）， Ａｈｍｅｔ Ｃｅｌｉｋｋａｙａ， Ｍｕｆｉｔ Ａｋｉｎｃ， Ｐｒｅｐａｒａｔｉｏｎ ａｎｄ Ｃｈａｒａｃｔｅｒｉｚａｔｉｏｎ ｏｆ Ｃｏｌｌｏｉｄａｌ ＺｎＳ Ｐａｒｔｉｃｌｅｓ， Ｍａｔ． Ｒｅｓ． Ｓｏｃ． Ｓｙｍｐ． Ｐｒｏｃ．， １５５， ３１−３６， （１９８９））。
【００１０】
また、酸化亜鉛（ＺｎＯ）を硫酸で溶解した後、約８０℃でチオアセトアミドと反応させて硫化亜鉛を合成した例がある。この時の生成粉末を反応時間別に分析した結果、反応初期には約１μｍの結晶質の見える粒子が生成して途中で順次に繊維状によって囲まれて約２乃至５μｍの球形粒子に変わったことを開示している（Ｒｉｃｈａｒｄ Ｗｉｌｌｉａｍｓ， Ｐ． Ｎ． Ｙｏｃｏｍ， Ｆ． Ｓ． Ｓｔｏｆｋｏ， Ｐｒｅｐａｒａｔｉｏｎ ａｎｄ Ｐｒｏｐｅｒｔｉｅｓ ｏｆ Ｓｐｈｅｒｉｃａｌ Ｚｉｎｃ Ｓｕｌｆｉｄｅ Ｐａｒｔｉｃｌｅｓ， Ｊ． Ｃｏｌｌｏｉｄ Ｉｎｔｅｒｆａｃｅ Ｓｃｉ．， １０６， ３８８（１９８５））。
【００１１】
また、金属有機化合物を利用して硫化亜鉛を合成した研究も報告されている。ここではジエチル亜鉛（ｄｉｅｔｈｙｌｚｉｎｃ）と硫化水素（Ｈ２Ｓ）を主原料として常温のトルエン溶液で硫化亜鉛を合成した。生成粉末は約５ｎｍの小さい粒子が凝集した０．１μｍの球形硫化亜鉛粒子である（Ｃｕｒｔｉｓ Ｅ． Ｊｏｈｎｓｏｎ， Ｄｅｂｏｒａｈ Ｋ． Ｈｉｃｋｅｙ， Ｄａｎｉｅｌ Ｃ． Ｈａｒｒｉｓ， Ｓｙｎｔｈｅｓｉｓ ｏｆ ｍｅｔａｌ ｓｕｌｆｉｄｅ ｐｏｗｄｅｒｓ ｆｒｏｍ ｏｒｇａｎｏｍｅｔａｌｌｉｃｓ， ＳＰＩＥ／Ｉｎｆｒａｒｅｄ ａｎｄ Ｏｐｔｉｃａｌ Ｔｒａｎｓｍｉｔｔｉｎｇ Ｍａｔｅｒｉａｌｓ， ６８３（１９８６））。
【００１２】
前記のように低い温度での沈殿法によって製造した例の他にも水熱合成法を利用した研究が報告されている。ここでは酢酸亜鉛と硫化ナトリウムを使用して１５０℃で水熱反応を通じて硫化亜鉛粉末を合成した。約１０時間の反応後に合成された粉末は平均６ｎｍの非常に小さい粒子であると報告されている（Ｑｉａｎ Ｙｉｔａｉ， Ｓｕ Ｙｉ， Ｘｉｅ Ｙｉ， Ｃｈｅｎ Ｑｉａｎｗａｎｇ， Ｃｈｅｎ Ｚｕｙａｏ， Ｙａｎｇ Ｙｉ， Ｈｙｄｒｏｔｈｅｒｍａｌ Ｐｒｅｐａｒａｔｉｏｎ ａｎｄ Ｃｈａｒａｃｔｅｒｉｚａｔｉｏｎ ｏｆ Ｎａｎｏｃｒｙｓｔａｌｌｉｎｅ ｐｏｗｄｅｒ ｏｆ Ｓｐｈａｌｅｒｉｔｅ， Ｍａｔ． Ｒｅｓ． Ｂｕｌｌ．， ３０（５）、６０１−６０５（１９９５））。
【００１３】
一方、前記水熱反応をする研究で用いられた原料と同一の反応原料を使用してｐＨ調節のために４Ｎの硝酸溶液を使用して硫化亜鉛薄膜を生成させた研究も報告されている（Ｑｉａｎｗａｎｇ Ｃｈｅｎ， Ｙ． Ｔ． Ｑｉａｎ， Ｚ． Ｙ． Ｃｈｅｎ， Ｌ． Ｓｈｉ， Ｘ． Ｇ． Ｌｉ， Ｇ． Ｅ． Ｚｈｏｕ， Ｙ． Ｈ． Ｚｈａｎｇ， Ｐｒｅｐａｒａｔｉｏｎ ｏｆ ｚｉｎｃ ｓｕｌｆｉｄｅ ｔｈｉｎ ｆｉｌｍｓ ｂｙ ｔｈｅ ｈｙｄｒｏｔｈｅｒｍａｌ ｍｅｔｈｏｄ， Ｔｈｉｎ Ｓｏｌｉｄ Ｆｉｌｍｓ， ２７２， １−３（１９９６））。
【００１４】
一方、テレビ及びモニターに使用されるブラウン管の場合、次第に高精細化となる傾向があり、このために小さい粒子の大きさを有する蛍光体が要求されており、従来の硫化亜鉛系蛍光体は５μｍ以下の小さい粒子の大きさを有する蛍光体を製造するために機械的粉砕（ｍｉｌｌｉｎｇ）などを利用している。
【００１５】
【発明が解決しようとする課題】
本発明は前記従来の技術の問題点を考慮して、より均一で小さい粒子のサイズを有して形状が制御された高結晶性の単結晶の硫化亜鉛微細粉末の製造方法を提供することを目的とする。
【００１６】
また、本発明の他の目的は前記製造方法で製造される高結晶性の単結晶硫化亜鉛微細粉末を原料として用いて製造される粒子の大きさと形状が制御される硫化亜鉛系蛍光体を提供することを目的とする。
【００１７】
【課題を解決するための手段】
本発明は前記目的を達成するために、高結晶性の単結晶硫化亜鉛微細粉末の製造方法において、
ａ）酸化亜鉛または酢酸亜鉛の亜鉛原料、及び
ｂ）チオアセトアミドまたはチオ尿素の硫黄原料
を１８０乃至２３０℃の温度で水熱反応させる段階を含む製造方法を提供する。
【００１８】
前記水熱反応は硫酸、硝酸、酢酸からなる群より選択される第１添加剤を添加して実施でき、第１添加剤及び塩化ナトリウムまたはヨウ化ナトリウムの第２添加剤を添加して実施してもよい。
【００１９】
また、本発明は前記製造方法で製造される高結晶性の単結晶硫化亜鉛微細粉末を原料として用いて製造される硫化亜鉛系蛍光体を提供する。
【００２０】
【発明の実施の形態】
以下、本発明を詳細に説明する。
【００２１】
本発明はセラミック粉末の形成法の中で結晶質のセラミック粉末を直接得ることができ、その形状を調節するのに容易な水熱合成法を利用することであって、亜鉛原料と硫黄原料及び必要な時には添加剤などを含む水溶液を高圧反応器で水熱反応させて硫化亜鉛微細粉末を形成し、その粒子の大きさ及び形状を制御する製造方法を提供することにある。また、このように制御された粒子の大きさと形状を有する硫化亜鉛粉末を原料として用いて蛍光体を合成する場合、合成された蛍光体の粒子の大きさと形状が原料粉末のそれと類似していて粒子の大きさと形状が制御される蛍光体を製造することができる。
【００２２】
本発明の高結晶性の単結晶硫化亜鉛微細粉末を得るためにはｉ）硫化亜鉛を合成できるように適切な亜鉛及び硫黄原料を選択しなければならず、ｉｉ）原料の濃度と添加剤などを利用した溶液の溶解度などを調節しなければならず、ｉｉｉ）粒子の核生成と結晶成長を調節しなければならない。
【００２３】
本発明の微細単結晶硫化亜鉛粉末では適切な結晶成長のために１８０乃至２３０℃の温度で亜鉛原料と硫黄原料とを水熱反応させる。１８０℃未満の低い温度は結晶成長がほとんどなくなり、２３０℃を超える高い温度では大きく成長していた粒子が反対に小さくなることがある。
【００２４】
本発明の硫化亜鉛を溶液状で合成するためには下記反応式１に示す反応を経なければならない。
【００２５】
［反応式１］
【化１】
2004520260.tif 000003
【００２６】
したがって、前記反応のためにはＺｎ２＋の原料とＨ２Ｓの供給源料を選択しなければならない。まず、Ｚｎ２＋の原料としては多様な化学物質を用いることができるが、陰イオン物質はその後の反応溶液の組成に大きな影響を与えるために慎重に考慮すべき事項である。また、各物質は特定溶液に対する溶解度があるために溶液法を利用して所望の粉末を得るためには与えられた条件で適切な溶解度を有する物質を選択しなければならない。
【００２７】
本発明は１８０乃至２３０℃の反応温度を使用するために溶解度が比較的に低い酸化亜鉛（Ｚｉｎｃ ｏｘｉｄｅ、たとえばＹａｋｕｒｉ Ｃｏ．，  純度９９％）と酢酸亜鉛（Ｚｉｎｃ ａｃｅｔａｔｅ、ｄｉｈｙｄｒａｔｅ、たとえばＡｌｄｒｉｃｈ Ｃｏ．，  純度９９．９９％）を使用する。
【００２８】
また、硫黄原料はＮａ２Ｓ、Ｎａ２Ｓ２Ｏ３、チオアセトアミド（ｔｈｉｏａｃｅｔａｍｉｄｅ、ＣＨ３ＣＳＮＨ２、以下、ＴＡＡ）とチオ尿素（ｔｈｉｏｕｒｅａ、ＮＨ２ＣＳＮＨ２、以下、ＴＵ）などを溶液状の合成に用いることができる。しかし、Ｎａ２ＳなどはＨ２ＳまたはＨＳ−への分解が非常に速く原料の混合と同時に前記反応式１の反応が起こる。したがって、十分な結晶成長が持続的に起こるほどの過飽和度が維持されない。一方、ＴＡＡとＴＵは約１００℃で他の物質よりは遅い分解速度を示す。つまり、初期の核生成がより低く、高い温度で分解されるために結晶成長によるＺｎ２＋及びＳ２−の消費が行われ得る。したがって、本発明ではＴＡＡ（たとえばＪｕｎｓｅｉ Ｃｏ．，  純度９７％）とＴＵ（たとえばＡｌｄｒｉｃｈ Ｃｏ．，  純度９９％以上）を主硫黄原料として用いるのが好ましい。
【００２９】
反応工程が連続的に溶質を供給できない工程であれば、反応溶質の濃度は一般に一定水準以上に到達して維持していて途中で反応生成物が生じて急激に減少する。この時、反応原料の量によってその維持時間が決定され、生成する反応物の成長がどれだけ行われるかも決定される。つまり、少量の原料が使用されるとすれば、反応の間に核生成後に結晶成長が十分に行われる前に溶質の濃度が落ちてこれ以上の結晶成長が行われなくなる。反対に、原料の濃度が高すぎる場合、結晶成長が順次にその反応生成物の大きさの大きくなるほど駆動力が減少して、その速度が顕著に減少するという理由で原料が全て消費されるが、あまり長い間の時間がかかって不均一核生成によって粒子の大きさ分布が大きくなる危険がある。したがって、適量の原料使用量が粒子の大きさ調節に非常に重要である。
【００３０】
本発明の前記水熱反応は亜鉛原料と硫黄原料が１：１〜３の混合濃度比を有し、亜鉛原料が０．２８乃至３ｍｏｌ／ｌの濃度で投入され、硫黄原料の濃度が０．４２乃至４Ｍの濃度で投入されて実施されるのが好ましい。さらに具体的には、亜鉛原料を５０〜７０ｍｌの水に０．０２ｍｏｌから０．１２ｍｏｌまで投入して反応させ、硫黄原料の濃度は０．０３ｍｏｌから０．１５ｍｏｌまで投入する。このような濃度範囲でも特に反応原料（亜鉛原料基準）の濃度は約０．０８ｍｏｌである場合がさらに好ましい。
【００３１】
本発明の前記水熱反応は前記のような濃度の原料を投入して１８０乃至２３０℃の反応温度で３〜６０時間の反応時間で反応させるのが好ましく、特に１２時間の反応時間が最も経済的な反応時間であることも分かった。
【００３２】
添加剤は主に反応溶液の溶解度を調節することが主要目的であるが、生成物の表面エネルギーを制御して特定結晶面の成長を促進したり特定結晶面に吸着して、その結晶面の成長を妨害することによって粒子の形状を調節する役割も行うことができる。反応溶液のｐＨ調節は原料の溶解度と直接的な関係があるので過飽和度の制御に非常に重要な要件である。本発明では反応添加剤として１ＮのＨ２ＳＯ４水溶液（たとえばＤｕｋｓａｎ Ｃｏ．）、酢酸（たとえばＤｕｋｓａｎ Ｃｏ．，  純度９９％）、１Ｎの硝酸（たとえばＤｕｋｓａｎ Ｃｏ．）水溶液を第１添加剤として用いて、ＮａＣｌ（たとえばＡｌｄｒｉｃｈ Ｃｏ．，  純度９９％以上）、ＮａＩ（たとえばＹａｋｕｒｉ Ｃｏ．，  純度９９．５％）を第２添加剤として用いる。前記添加剤のうちの第１添加剤の酸溶液は主に溶解度を変化させるために使用し、第２添加剤のＮａＣｌとＮａＩは結晶成長調節剤の目的として用いられる。
【００３３】
硫酸の影響を見てみると、硫酸水溶液（１Ｎ）の添加量を０乃至７０ｍｌに変化させた時、２０ｍｌまでは全般的に粒子の成長と結晶性が向上して、それ以上を添加する場合、粒子の成長が妨害されることが発見される。つまり、２０ｍｌ以上では多くの亜鉛原料が溶解されて核生成が過剰になったり高濃度の硫酸によりＺｎＳの成長が鈍化するということが分かる。したがって、硫酸は最大０．２ｍｏｌ／ｌの濃度で添加されるのが好ましい。
【００３４】
硝酸（１Ｎ）の場合は上記の硫酸にみられる影響がより低濃度でも容易に現れ、１０ｍｌの添加でも粒子の大きさが小さくなることが分かる。しかし、この場合、粒子の均一性はより向上する。したがって、硝酸は最大０．４ｍｏｌ／ｌの濃度で添加されるのが好ましい。
【００３５】
酢酸の場合は高濃度の原料を使用したことを勘案すれば粒子の成長に与える濃度の影響が非常に少ないほうであるが、全般的に粒子の大きさが小さくなるようにする影響を示した。したがって、酢酸は最大６．９２ｍｏｌ／ｌの濃度で添加されるのが好ましい。
【００３６】
ＮａＣｌとＮａＩは全て粒子成長で粒子の大きさの均一性を向上させる影響を示し、実験では蒸留水５０〜７０ｍｌに対して０乃至２ｇの量で好ましい結果が得られる。したがって、前記第２添加剤は塩化ナトリウムが最大０．６８ｍｏｌ／ｌの濃度で添加され、ヨウ化ナトリウムが最大０．２６ｍｏｌ／ｌ添加されるのが好ましい。
【００３７】
このように製造された硫化亜鉛粉末は結晶性が高くて表面エネルギーが低いために本発明の方法で製造される硫化亜鉛粉末を原料として用いて蛍光体を製造すれば、粒子間成長が制限される反面、一つの原料粒子が一つの蛍光体粒子に成長するので粒子の大きさと形状が制御された蛍光体を容易に製造することができる。
【００３８】
本発明は下記の実施例を通じてさらに詳細に説明される。但し、実施例は本発明を例示するためのものであり、本発明がこれらに限られるわけではない。
【００３９】
【実施例】
水熱合成法によるセラミック粉末の一般的な製造工程は大きく原料混合及び分散、耐圧装置での水熱反応、洗浄及び乾燥で行われる。
【００４０】
下記の実施例で使用された耐圧反応装備である反応器（ａｕｔｏｃｌａｖｅ）は１００ｍｌのテフロン（登録商標）ライナー（Ｔｅｆｌｏｎ ｌｉｎｅｒ）を使用しており、マグネチックバー（Ｍａｇｎｅｔｉｃ ｂａｒ）で攪拌した。このような反応器の概略図を図１に示した。
反応結果物の洗浄は熱い蒸留水とエチルアルコールを用い、洗浄後ろ過して１００℃の乾燥オーブンで５時間以上乾燥した。乾燥された粉末は電子顕微鏡で観察した。
【００４１】
実施例１
酸化亜鉛０．０２ｍｏｌとＴＡＡ０．０３ｍｏｌを蒸留水５０ｍｌに分散及び溶解し、添加剤として１ＮのＨ２ＳＯ４２０ｍｌを添加して１８０℃で２４時間水熱反応させた。
その結果、０．２乃至０．５μｍ大きさの硫化亜鉛粒子が生成した。粒子形状はＳＥＭ写真の倍率を８０００倍として図２に示した。ここで、スケールバー（ｓｃａｌｅ ｂａｒ）の長さは２μｍを表示する。
【００４２】
実施例２
酸化亜鉛０．０２ｍｏｌとＴＡＡ０．０３ｍｏｌを蒸留水５０ｍｌに分散及び溶解し、添加剤として１ＮのＨ２ＳＯ４２０ｍｌを添加して２００℃で１２時間水熱反応させた。
その結果、０．３乃至０．８μｍ大きさの粒子が生成した。粒子形状はＳＥＭ写真の倍率を１００００倍として図３に示した。ここで、スケールバーの長さは２μｍを表示する。
【００４３】
実施例３
酸化亜鉛０．０２ｍｏｌとＴＡＡ０．０３ｍｏｌを蒸留水５０ｍｌに分散及び溶解し、添加剤として１ＮのＨ２ＳＯ４２０ｍｌを添加して２３０℃で１２時間水熱反応させた。
その結果、０．５乃至１．５μｍ大きさの粒子が生成した。粒子形状はＳＥＭ写真の倍率を８０００倍として図４に示した。
【００４４】
前記実施例１〜３では温度が増加するほど粒子の大きさが増加することが分かった。
【００４５】
実施例４
酸化亜鉛０．０８ｍｏｌとＴＡＡ０．１２ｍｏｌを蒸留水４５ｍｌに分散及び溶解し、添加剤として１ＮのＨ２ＳＯ４５ｍｌを添加して２３０℃で１２時間水熱反応させた。
その結果、０．８乃至１．５μｍ大きさの粒子が生成した。粒子形状はＳＥＭ写真の倍率を８０００倍として図５に示した。ここで、スケールバーの長さは２μｍを表示する。
【００４６】
実施例５
酸化亜鉛０．１２ｍｏｌとＴＡＡ０．１８ｍｏｌを蒸留水４０ｍｌに分散及び溶解し、添加剤として１ＮのＨ２ＳＯ４１０ｍｌを添加して２３０℃で１２時間水熱反応させた。
その結果、０．３乃至０．８μｍ大きさの粒子が生成した。粒子形状はＳＥＭ写真の倍率を８０００倍として図６に示した。ここで、スケールバーの長さは２μｍを表示する。
【００４７】
実施例６
酸化亜鉛０．０８ｍｏｌとＴＡＡ０．１２ｍｏｌを蒸留水４０ｍｌに分散及び溶解し、添加剤として１ＮのＨ２ＳＯ４１０ｍｌとＮａＣｌ１ｇを添加して２３０℃で１２時間水熱反応させた。
その結果、１乃至２μｍ大きさの粒子が生成した。粒子形状はＳＥＭ写真の倍率を８０００倍として図７に示した。ここで、スケールバーの長さは２μｍを表示する。
【００４８】
実施例７
酸化亜鉛０．０８ｍｏｌとＴＡＡ０．１２ｍｏｌを蒸留水４０ｍｌに分散及び溶解し、添加剤として１ＮのＨ２ＳＯ４１０ｍｌとＮａＩ１ｇを添加して２３０℃で１２時間水熱反応させた。
その結果、１乃至２μｍ大きさの粒子が生成した。粒子形状はＳＥＭ写真の倍率を８０００倍として図８に示した。ここで、スケールバーの長さは２μｍを表示する。
【００４９】
実施例８
酸化亜鉛０．０８ｍｏｌとＴＡＡ０．１２ｍｏｌを蒸留水４０ｍｌに分散及び溶解し、添加剤として１ＮのＨＮＯ３１０ｍｌを添加して２３０℃で１２時間水熱反応させた。
その結果、０．５乃至１μｍ大きさの粒子が生成した。粒子形状はＳＥＭ写真の倍率を８０００倍として図９に示した。ここで、スケールバーの長さは２μｍを表示する。
【００５０】
実施例９
酸化亜鉛０．０８ｍｏｌとＴＡＡ０．１２ｍｏｌを蒸留水３０ｍｌに分散及び溶解し、添加剤として１ＮのＨＮＯ３２０ｍｌを添加して２３０℃で１２時間水熱反応させた。
その結果、０．３乃至０．５μｍ大きさの粒子が生成した。粒子形状はＳＥＭ写真の倍率を８０００倍として図１０に示した。ここで、スケールバーの長さは２μｍを表示する。
前記実施例８と比較して硝酸の量が増加することによって粒子が小さくなることが分かった。
【００５１】
実施例１０
酸化亜鉛０．０８８ｍｏｌとＴＡＡ０．１２ｍｏｌを蒸留水５０ｍｌに分散及び溶解し、添加剤として１００％の酢酸１０ｍｌを添加して２３０℃で１２時間水熱反応させた。
その結果、０．５乃至１．５μｍ大きさの粒子が生成された。粒子形状はＳＥＭ写真の倍率を８０００倍として図１１に示した。ここで、スケールバーの長さは２μｍを表示する。
【００５２】
実施例１１
酸化亜鉛０．０８ｍｏｌとＴＵ０．１２ｍｏｌを蒸留水５０ｍｌに分散及び溶解し、添加剤を投入せず２３０℃で１２時間水熱反応させた。
その結果、１乃至２μｍ大きさの粒子が生成した。粒子形状はＳＥＭ写真の倍率を８０００倍として図１２に示した。ここで、スケールバーの長さは２μｍを表示する。
【００５３】
実施例１２
酸化亜鉛０．０８ｍｏｌとＴＵ０．１２ｍｏｌを蒸留水５０ｍｌに分散及び溶解し、添加剤として１Ｎの酢酸１０ｍｌを添加して２３０℃で１２時間水熱反応させた。
その結果、０．５乃至１．５μｍ大きさの粒子が生成した。粒子形状はＳＥＭ写真の倍率を８０００倍として図１３に示した。ここで、スケールバーの長さは２μｍを表示する。
【００５４】
実施例１３
酸化亜鉛０．０８ｍｏｌとＴＵ０．１２ｍｏｌを蒸留水４０ｍｌに分散及び溶解し、添加剤として１ＮのＨＮＯ３１０ｍｌを添加して２３０℃で１２時間水熱反応させた。
その結果、０．５乃至１．５μｍ大きさの粒子が生成した。粒子形状はＳＥＭ写真の倍率を８０００倍として図１４に示した。ここで、スケールバーの長さは２μｍを表示する。
【００５５】
実施例１４
酢酸亜鉛０．０８ｍｏｌとＴＵ０．１２ｍｏｌを蒸留水５０ｍｌに分散及び溶解し、添加剤を投入せず２３０℃で１２時間水熱反応させた。
その結果、０．３乃至０．８μｍ大きさの粒子と２μｍが超える大きな粒子が共に生成した。粒子形状はＳＥＭ写真の倍率を１００００倍として図１５に示した。ここで、スケールバーの長さは２μｍを表示する。
【００５６】
実施例１５
酢酸亜鉛０．０８ｍｏｌとＴＡＡ０．１２ｍｏｌを蒸留水５０ｍｌに分散及び溶解し、添加剤を投入せず２３０℃で１２時間水熱反応させた。
その結果、０．３乃至０．８μｍ大きさの粒子が生成した。また、大きな粒子も共に観察された。粒子形状はＳＥＭ写真の倍率を１００００倍として図１６に示した。ここで、スケールバーの長さは２μｍを表示する。
【００５７】
実施例１６
酢酸亜鉛０．０８ｍｏｌとＴＡＡ０．１２ｍｏｌを蒸留水５０ｍｌに分散及び溶解し、添加剤として１ＮのＨＮＯ３１０ｍｌを添加して２３０℃で１２時間水熱反応させた。
その結果、０．３乃至０．５μｍ大きさの粒子が生成した。また、１μｍ以上の大きな粒子も共に観察された。粒子形状はＳＥＭ写真の倍率を８０００倍として図１７に示した。ここで、スケールバーの長さは２μｍを表示する。
【００５８】
比較例１
酸化亜鉛０．０２ｍｏｌとＮａ２Ｓ０．０３ｍｏｌを蒸留水５０ｍｌに分散及び溶解して２３０℃で２４時間水熱反応させた。
その結果、数ｎｍの非常に小さい硫化亜鉛粒子の凝集体が生成した。粒子形状はＳＥＭ写真の倍率を８０００倍として図１９に示した。ここで、スケールバーの長さは２μｍを表示する。
【００５９】
比較例２
酸化亜鉛０．０２ｍｏｌとＴＵ０．０３ｍｏｌを蒸留水５０ｍｌに分散及び溶解し、添加剤として１ＮのＨ２ＳＯ４１０ｍｌを添加して１５０℃で１２時間水熱反応させた。
その結果、数ｎｍ大きさの粒子が激しく凝集した巨大粒子が生成した。粒子形状はＳＥＭ写真の倍率を８０００倍として図２０に示した。ここで、スケールバーの長さは２μｍを表示する。
【００６０】
比較例３
酢酸亜鉛０．０８ｍｏｌとＴＡＡ０．１２ｍｏｌを蒸留水５０ｍｌに分散及び溶解し、添加剤として１ＮのＨ２ＳＯ４２０ｍｌを添加して２５０℃で１２時間水熱反応させた。
その結果、０．２μｍ未満の粒子が生成し、凝集が激しかった。粒子形状はＳＥＭ写真の倍率を８０００倍として図２１に示した。ここで、スケールバーの長さは２μｍを表示する。
【００６１】
実施例１７
（硫化亜鉛を原料とする緑色発光蛍光体の製造）
実施例７と同一な方法で製造された硫化亜鉛粉末２００ｇを蒸留水４００ｍｌと混合してスラリーを製造した。製造されたスラリーに０．１ＭのＣｕＳＯ４・５Ｈ２Ｏ４．１５ｇと０．１ＭのＡｌＣｌ３・６Ｈ２Ｏ７．３４ｇを加えてよく混合した。
前記スラリーを乾燥して５００メッシュ篩でろ過して、篩の通過粉をアルミナ釜に入れて硫黄と活性炭をその上に置いた後、窒素雰囲気で９００℃で２時間焼成して緑色発光蛍光体を製造した。
前記緑色発光蛍光体の形状をＳＥＭ写真の倍率を５０００倍として図１８に示した。ここで、スケールバーの長さは５μｍを表示する。
製造された緑色発光蛍光体の粒子の大きさと形状は硫化亜鉛原料粉末の粒子の大きさ及び形状と類似しているように維持されていることが分かった。
【００６２】
【発明の効果】
本発明の方法で製造される緑色発光蛍光体は前記実施例１７の緑色発光蛍光体の製造例だけに限定されず、これらから様々な原料及び方法を選択適用して製造することができる。
【００６３】
本発明の製造方法は５μｍ以下の粒子の大きさと形状が調節される硫化亜鉛微細粉末を容易に製造することができ、このように制御された粒子の大きさと形状を有する硫化亜鉛微細粉末を原料として用いて蛍光体を製造する場合、合成された蛍光体は粒子の大きさと形状が原料粉末のそれと類似していて粒子の大きさと形状が制御される蛍光体を容易に製造することができる。
【図面の簡単な説明】
【図１】実施例で用いられた反応器（ａｕｔｏｃｌａｖｅ）の概略図である。
【図２】実施例１で得られた硫化亜鉛粉末のＳＥＭ写真である。
【図３】実施例２で得られた硫化亜鉛粉末のＳＥＭ写真である。
【図４】実施例３で得られた硫化亜鉛粉末のＳＥＭ写真である。
【図５】実施例４で得られた硫化亜鉛粉末のＳＥＭ写真である。
【図６】実施例５で得られた硫化亜鉛粉末のＳＥＭ写真である。
【図７】実施例６で得られた硫化亜鉛粉末のＳＥＭ写真である。
【図８】実施例７で得られた硫化亜鉛粉末のＳＥＭ写真である。
【図９】実施例８で得られた硫化亜鉛粉末のＳＥＭ写真である。
【図１０】実施例９で得られた硫化亜鉛粉末のＳＥＭ写真である。
【図１１】実施例１０で得られた硫化亜鉛粉末のＳＥＭ写真である。
【図１２】実施例１１で得られた硫化亜鉛粉末のＳＥＭ写真である。
【図１３】実施例１２で得られた硫化亜鉛粉末のＳＥＭ写真である。
【図１４】実施例１３で得られた硫化亜鉛粉末のＳＥＭ写真である。
【図１５】実施例１４で得られた硫化亜鉛粉末のＳＥＭ写真である。
【図１６】実施例１５で得られた硫化亜鉛粉末のＳＥＭ写真である。
【図１７】実施例１６で得られた硫化亜鉛粉末のＳＥＭ写真である。
【図１８】実施例１７で得られたＺｎＳ緑色発光蛍光体粉末のＳＥＭ写真である。
【図１９】比較例１で得られた硫化亜鉛粉末のＳＥＭ写真である。
【図２０】比較例２で得られた硫化亜鉛粉末のＳＥＭ写真である。
【図２１】比較例３で得られた硫化亜鉛粉末のＳＥＭ写真である。
【符号の説明】
１  反応器本体（ステンレススチール製、ａｕｔｏｃｌａｖｅ）
２  テフロン（登録商標）ライナー（ｔｅｆｌｏｎ ｌｉｎｅｒ）
【国際公開パンフレット】
2004520260.tif 000004
2004520260.tif 000005
2004520260.tif 000006
2004520260.tif 000007
2004520260.tif 000008
2004520260.tif 000009
2004520260.tif 000010
2004520260.tif 000011
2004520260.tif 000012
2004520260.tif 000013
2004520260.tif 000014
2004520260.tif 000015
2004520260.tif 000016
2004520260.tif 000017
2004520260.tif 000018
2004520260.tif 000019
2004520260.tif 000020
2004520260.tif 000021
2004520260.tif 000022
2004520260.tif 000023
2004520260.tif 000024
2004520260.tif 000025
2004520260.tif 000026
2004520260.tif 000027
2004520260.tif 000028
2004520260.tif 000029
2004520260.tif 000030
2004520260.tif 000031
2004520260.tif 000032
2004520260.tif 000033
2004520260.tif 000034
2004520260.tif 000035
2004520260.tif 000036
2004520260.tif 000037
2004520260.tif 000038
2004520260.tif 000039
2004520260.tif 000040
2004520260.tif 000041
2004520260.tif 000042
2004520260.tif 000043
2004520260.tif 000044
2004520260.tif 000045
2004520260.tif 000046
2004520260.tif 000047
2004520260.tif 000048
【国際調査報告】
2004520260.tif 000049
2004520260.tif 000050